(57)【要約】【要　約】【課　題】　簡単に且つ効率的に、研磨ムラのない均一なクロス研磨目をロールの周面に付与するステンレス鋼板を冷間圧延するためのロールの研磨方法および光沢ムラのない高光沢ステンレス鋼板を得ることができ、かつ安定圧延が可能なステンレス鋼板を冷間圧延するための圧延用ロールを提供する。【解決手段】　砥石のオフセット量を０を超え砥石の外径の1/2 未満とし、砥石を圧延用ロールの円周を含む面で等分した場合、砥石と圧延用ロールの接触面がその等分線の両側に存在するステンレス鋼板を冷間圧延するための圧延用ロールの研磨方法およびステンレス鋼板を冷間圧延するための圧延用ロール。【選択図】　　　　図１
2004106060.tif 000002
【特許請求の範囲】
【請求項１】
　中空円盤状の砥石を用い、該砥石を回転させつつ回転させた圧延用ロールに接触させ、さらに該圧延用ロールの軸方向に相対的に移動させて圧延用ロールを研磨するに際し、前記砥石のオフセット量を０を超え前記砥石の外径の1/2 未満とし、前記砥石を前記圧延用ロールの円周を含む面で等分した場合、前記砥石と前記圧延用ロールの接触面がその等分線の両側に存在することを特徴とするステンレス鋼板を冷間圧延するための圧延用ロールの研磨方法。
【請求項２】
　前記砥石のオフセット量の上限を前記砥石の内径の1/2 未満とすることを特徴とする請求項１に記載のステンレス鋼板を冷間圧延するための圧延用ロールの研磨方法。
【請求項３】
前記砥石の外周速度を前記圧延用ロールの外周速度の３倍以上とすることを特徴とする請求項１または２に記載のステンレス鋼板を冷間圧延するための圧延用ロールの研磨方法。
【請求項４】
　前記砥石の内周側における砥粒の粒度を外周側における砥粒の粒度よりも大きくすることを特徴とする請求項１〜３のいずれかに記載のステンレス鋼板を冷間圧延するための圧延用ロールの研磨方法。
【請求項５】
　前記砥石の砥粒の粒度を＃100 〜＃400 とすることを特徴とする請求項１〜４のいずれかに記載のステンレス鋼板を冷間圧延するための圧延用ロールの研磨方法。
【請求項６】
　請求項１から請求項５のいずれかに記載の圧延用ロールの研磨方法でクロス研磨目を付与したステンレス鋼板を冷間圧延するための圧延用ロール。
【発明の詳細な説明】
【技術分野】
【０００１】
　本発明は、ステンレス鋼板を冷間圧延する際に使用する圧延用ロールおよびその研磨方法であって、圧延用ロールの円周方向に対して互いに反対向きに傾斜した断続的な研磨目（以下、クロス研磨目ともいう）を付与した圧延用ロールおよびその研磨方法に関する。
【背景技術】
【０００２】
冷間圧延後の金属板表面には、オイルピットと呼ばれる深さ数μｍ程度のミクロ欠陥と、スクラッチと呼ばれるロールの研磨目の転写に起因する深さ１μｍ程度の凹凸状のミクロ欠陥が存在し、表面光沢を低下させる原因となっている。そこで、冷間圧延の際に金属板表面を平滑化するとともに、上記オイルピットやスクラッチと呼ばれるミクロ欠陥の発生を抑制する圧延方法が種々提案されており、たとえば以下に述べる研磨方法により特殊な研磨目を圧延用ロール（以下、単にロールともいう）に付与し、表面粗さの小さい高光沢金属板を得ることが提案されている。
【０００３】
　　例えば特開平８−267109号公報には、ラッピングフィルムで周方向に対して30°以上傾斜するクロス研磨目をロールに付与し、このロールを用いて冷延鋼板を圧延することにより、光沢に優れた金属板を得ることが開示されている（特許文献１）。
【０００４】
　　また、特開平５−253604号公報には、通常のロールグラインダーを用い、ワークロールの回転速度と砥石の送り速度とを制御することによりスパイラルマーク状の研磨目をロールに付与し、このロールを用いて光沢に優れた金属板を得る冷間圧延方法が示されている（特許文献２）。
【０００５】
さらに、特開平７−265912号公報には、図９（ａ）、図９（ｂ）に示すように、円盤状（中空円盤状（カップ状ともいう）を含む）の砥石20を用い、砥石のオフセット量をＸとし、かつロールの法線10N に対する傾斜角度をφとし、回転させた砥石20の一端Ｐを回転するロール表面に接触させ、砥石20をロールの軸10A 方向に相対的に移動させて、図10に示すように、ロール10の周面にロール円周方向に対して一方に傾斜した研磨目を付与するロールの研磨方法およびこのロールを用いた圧延方法が開示されている（特許文献３）。
【特許文献１】特開平８−267109号公報
【特許文献２】特開平５−253604号公報
【特許文献３】特開平７−265912号公報
【発明の開示】
【発明が解決しようとする課題】
【０００６】
しかしながら、上記特開平８−267109号公報に開示されたラッピングフィルムでクロス研磨目を付与する研磨方法は、ラッピングフィルムをロールに押しつけてロールの軸方向に微振動を与えながらロールの軸方向に移動させるので、制御が複雑であるとともに、ラッピングフィルムの砥粒が磨滅しやすいので、ラッピングフィルムを頻繁に交換する必要があり、研磨効率が悪く、ラッピングフィルムをロールの軸方向に振動させることに起因してロールの周面に研磨ムラ（外観上の研磨模様やロール表面粗さのムラ）が発生しやすく、このロールを用いて圧延した金属板には光沢ムラが生じるという問題があった。
【０００７】
特開平５−253604号公報に開示されたスパイラル状の研磨目を付与する研磨方法では、例えば30°の傾斜した研磨目を付与する場合、砥石をロールの外周速度の0.68倍という高速でロールの軸方向に移動させるので、「たたき」と呼ばれる研磨不良が発生しやすく、顕著な研磨ムラが発生するという問題があり、このロールを用いて圧延した金属板には光沢ムラが鮮明に転写して、光沢ムラのため製品にならないという問題があった。
【０００８】
　　また、特開平７−265912号公報に開示された研磨方法では、円周方向に対して一方にのみ傾斜した研磨目しかロールに付与できず、この圧延用ロールを用いた場合には圧延時に蛇行が生じ、圧延トラブルになるという問題があった。
【０００９】
　　そこで本発明の目的は、従来技術のロール研磨方法における上記問題点を解消することにあり、簡単に且つ効率的に、研磨ムラのない均一なクロス研磨目をロールの周面に付与するステンレス鋼板を冷間圧延するための圧延用ロールの研磨方法および光沢ムラのない高光沢ステンレス鋼板を得ることができ、かつ安定圧延が可能なステンレス鋼板を冷間圧延するための圧延用ロールを提供することにある。
【課題を解決するための手段】
【００１０】
本発明は、中空円盤状の砥石を用い、該砥石を回転させつつ回転させた圧延用ロールに接触させ、さらに該圧延用ロールの軸方向に相対的に移動させて圧延用ロールを研磨するに際し、前記砥石のオフセット量を０を超え前記砥石の外径の1/2 未満とし、前記砥石を前記圧延用ロールの円周を含む面で等分した場合、前記砥石と前記圧延用ロールの接触面がその等分線の両側に存在することを特徴とするステンレス鋼板を冷間圧延するための圧延用ロールの研磨方法である。
【００１１】
また、本発明は、前記砥石のオフセット量の上限を前記砥石の内径の1/2 未満とすることが好ましいステンレス鋼板を冷間圧延するための圧延用ロールの研磨方法である。また、本発明は、前記砥石の外周速度を前記圧延用ロールの外周速度の３倍以上とすることが好ましい。
【００１２】
　また、本発明では、前記砥石の内周側における砥粒の粒度を外周側における砥粒の粒度よりも大きくすることが好ましい。また、本発明では、前記砥石の砥粒の粒度を＃100 〜＃400 とすることが好ましい。
【００１３】
　またさらに、本発明は、上記いずれかのステンレス鋼板を冷間圧延するための圧延用ロールの研磨方法でクロス研磨目を付与した圧延用ロールである。
【発明の効果】
【００１４】
　本発明の研磨方法によれば、砥石を少なくとも１回、圧延用ロールの軸方向に相対的に移動させるだけで、簡単に、研磨ムラのない均一なクロス研磨目を圧延用ロールに付与できる。また、本発明の圧延用ロールによれば圧延を行う際に蛇行が発生せず、光沢ムラのない高光沢ステンレス鋼板を得ることができる。
【発明を実施するための最良の形態】
【００１５】
　本発明のステンレス鋼板を冷間圧延するための圧延用ロール（以下、単にロール１ともいう）の研磨方法は、ロールを鏡面仕上げする際に用いている中空円盤状の砥石（以下、単に砥石という）に着目して完成させたもので、簡単にかつ効率的に研磨ムラのないクロス研磨目をロールに付与する研磨方法である。
【００１６】
　以下に、本発明のロールの研磨方法について、図を用いて詳細に説明する。
【００１７】
　まず、図１〜図３を用いて、クロス研磨目をフラットロール（周面がロールの軸に平行な直線をロールの軸のまわりに回転させた面で形成されたロール１）に付与する場合について説明するが、本発明では、クロス研磨目をカーブ付きロール（周面がロールの軸に沿った曲線をロールの軸のまわりに回転させた面で形成されたロール１）に付与することもできるので、この場合の研磨方法については後述する。
【００１８】
　図１（ａ）、図１（ｂ）、図１（ｃ）は、本発明のロール１の研磨方法を説明する図で、それぞれ砥石２とロール１との接触状態を示す部分平面図、図１（ａ）のＢ−Ｂ部分断面図、図１（ａ）のＡ−Ａ断面図である。また、図２は、砥石２とロール１との接触面における砥石の周速度ベクトルの方向を示す平面図である。図３は、本発明のロール１の研磨方法で付与したクロス研磨目の傾斜角度を示すロール１の表面の展開模式図である。
【００１９】
　ここで、符号1Aはロール１の回転軸（以下単にロール軸又は軸と称する）、1Bはロール１の回転方向、1Nはロール１の法線、符号2Aは砥石２の回転軸（以下単に砥石の軸又は軸と称する）、2Bは砥石２の回転方向、2Cは砥石２の移動方向、2Dは砥石２とロール１との接触域をロール軸1A方向に等分した線）、3L、3Rは砥石２とロール１との接触面である。ロール１の円周を含む仮想的な面で砥石２を等分すると、等分線は丁度2Dのようになる。また、Ｘはオフセット量、θ1 、θ2 はそれぞれ砥石２とロール１との接触面における砥石２の外周速度ベクトルの方向および砥石２の内周速度ベクトルの方向、θ+ 、θ- はロール１に付与されたクロス研磨目の一方の傾斜角度および他方の傾斜角度である。
【００２０】
　本発明に用いる砥石２は、図１（ａ）、図１（ｂ）、図１（ｃ）に示すように、リング状の研磨面が軸2Aに対して直交するように設けてあり、研磨面と反対側の盤面に図示しない砥石２の回転機構が取り付けてある。この砥石２を用いて、ロール１を研磨するには、砥石２をロール研磨機（図示しない）の砥石回転機構に取り付けるとともに、同じロール研磨機にロール１を取り付け、ロール回転機構（図示しない）にて回転させ、砥石２を回転させつつ回転させたロール１に接触させ、ロール軸1A方向に相対的に移動させてロール１を研磨する。
【００２１】
　その際、本発明のロール１の研磨方法では、図１（ａ）、図１（ｂ）、図１（ｃ）に示すように、砥石２のオフセット量Ｘを０を超え砥石２の外径の1/2 未満とし、砥石２とロール１の接触域をロール軸1A方向に等分する線2Dの両側の砥石２の研磨面3L、3Rをロール１に接触させてクロス研磨目を付与するようにしていることが特徴である。図で、3L、3Rは、砥石２とロール１との接触面である。
【００２２】
　　ここで、ロール１と砥石２とを取り付けたロール研磨機において、上記のように砥石２の研磨面をロール１に接触させるには、砥石２の研磨面をロール１に向けるとともに、砥石２の軸2Aをロール法線1Nに一致させた後、上記オフセット量Ｘだけ平行にずらせて、砥石２の研磨面をロール１に接触させるようにすればよいので簡単にできる。
【００２３】
　　なお、上記ロール研磨機において、砥石２の研磨面をロール１に向けるとともに、砥石２の軸2Aをロール法線に一致させた後、上記と同じオフセット量だけ平行にずらせて、砥石２の軸2Aを通るロール１の軸1Aに直角な面の両側で砥石２の研磨面とロール２とを接触させるようにすることによっても、上述した本発明のロールの研磨方法で付与するのと同様なクロス研磨目をロールに付与できる。
【００２４】
　　次に、上記本発明のロール１の研磨方法により、簡単に且つ効率的に研磨ムラのない均一なクロス研磨目をロール１に付与できる作用について以下に説明する。本発明におけるロール１の研磨方法では、図２に示すように、砥石２とロール１の接触域をロール軸方向に等分する線2Dの両側について砥石２の研磨面3L、3Rをロール１に接触させている。図２で、θ1 、θ2 はそれぞれ砥石２とロール１との接触面3L、3Rにおける砥石の外周速度ベクトルの方向および砥石の内周速度ベクトルの方向である。1Bはロール１の回転方向であり、ロール１の円周方向は1Bに平行である。
【００２５】
　図２に示すように、砥石２とロール１との接触面3L、3Rにおける砥石２の周速度ベクトルの方向は、ロール１の円周方向に対し互いに反対向きに傾斜している。すなわち、一方の接触面3Lの外周縁から内周縁までの間における砥石２の周速度ベクトルの方向は、図面で右上向きに傾斜し、他方の接触部3Rの外周縁から内周縁までの間における砥石２の周速度ベクトルの方向は、図面で右下向きに傾斜している。
【００２６】
　そこで、本発明のロールの研磨方法では、砥石２を少なくとも１回、ロール１の軸1A方向に相対的に移動させるだけで、図３（ａ）〜図３（ｄ）に示すように、円周方向に対して互いに反対向きにそれぞれθ+ 、θ- 傾斜している断続的な研磨目であるクロス研磨目をロール１の周面に付与できる。
【００２７】
　本発明のロール１の研磨方法では、砥石２をロール１の軸1A方向に微振動を与える必要もなく、砥石２は回転するため目づまりを起こしにくく、頻繁に取り替える必要もないため、簡単に且つ効率的に研磨ムラのない均一なクロス研磨目をロール周面に付与できるのである。本発明で砥石２を相対的に移動させるというのは、ロール１を回転させ、回転する砥石２をロール１の軸1A方向に移動させるか若しくは、砥石２を回転させ、回転させたロール１を軸1A方向に移動させるか或いは、ロール１および砥石２の両者を互いに反対向きに移動させることであり、砥石２の相対的移動速度は、砥石２の外周速度に対して十分小さく設定すれば、クロス研磨目の傾斜角度θ+、θ- には大きな影響を与えない。
【００２８】
　本発明のロール１の研磨方法によれば、砥石２の相対的移動速度を例えば１mm/sec程度と低速にすれば、「たたき」と呼ばれる研磨不良が発生することもない。
【００２９】
　有限幅の砥石を用い、ロールを有限速度で軸方向に移動させながら有限砥石回転数で研磨すれば、原理的に図３（ｄ）のように、左右異なる範囲で分布した研磨目となる。砥石回転数を上げていくことにより、図３（ｂ）のような、左右の研磨目が円周方向に対してなす角度が対称な状態に近づくが、厳密に対称にはならない。また、図３（ｄ）の状態から、砥石幅を狭くしていくことにより、図３（ｃ）のような、左右で角度は異なるが、研磨角度の分布が狭くなっていく状態に近づくが、厳密に平行にはならない。さらに、幅の狭い砥石を用いて砥石回転数を上げていくことにより、図３（ａ）のような、角度が左右対称で研磨目が平行な状態に近づくが、厳密に平行で左右対称にはならない。
【００３０】
　本発明では、いかなる実施例においても、有限幅の砥石を用いて、有限砥石回転数で研磨するので、図３（ｄ）の状態の研磨目となり、厳密に図３（ａ）〜（ｃ）の研磨目とはならないが、それに近い状態には調整することができ、また、図３（ｄ）の状態でも、充分、光沢ムラを防止しつつ光沢向上効果を得ることが出来る。
【００３１】
　本発明のロール１の研磨方法において砥石２のオフセット量Ｘを、０を超え砥石２の外径の1/2 未満とする理由は次のとおりである。　
【００３２】
　砥石２のオフセット量Ｘを０とした場合には、図２に示す接触面3L、3Rにおける砥石２の周速度ベクトルの方向がロール１の円周方向とほぼ平行となって、クロス研磨目の傾斜角度の平均値が５°未満となり、光沢向上の効果が不十分となり、一方、砥石２のオフセット量Ｘを砥石２の外径の1/2 とした場合には、同図２に示す接触面3L、3Rにおける砥石２の周速度ベクトルの方向がロール１の軸1Aにほぼ平行となり、研磨目の傾斜角度の平均値が 85 °を超えてしまい、クロス研磨目の摩耗が早く、クロス研磨目の光沢向上効果が維持できなくなるからである。
【００３３】
　なお、オフセット量Ｘとは、ロール１の軸1Aと砥石２の軸2A間の距離であり、ロール研磨機では、砥石２の軸2Aをロール１の法線1Nに一致させてから上記で説明したように砥石２をオフセット量Ｘだけ平行にずらせて設定するのが一般的である。
【００３４】
　以上の説明では、砥石２をロール１の軸1A方向に相対的に移動させて、クロス研磨目をフラットロールに付与するとして説明したが、本発明のロール１の研磨方法においては、図４（ａ）、図４（ｂ）に径の変化を拡大して示すカーブ付きロールにクロス研磨目を付与することもできる。
【００３５】
　本発明によりカーブ付きロールにクロス研磨目を付与する場合には、砥石２をロール研磨機（図示しない）に取り付けるとともに、このロール研磨機にロール１を取り付け、砥石２を回転させつつ回転させたロール１に接触させ、ロール１の軸方向に相対的に移動させる際、フラットロールにクロス研磨目を付与する場合と同様に、図４（ａ）、図４（ｂ）に示すように、砥石２のオフセット量を０を超え砥石２の外径の1/2 未満とし、砥石２とロール１との接触域をロール軸1A方向に等分する線2Dの両側の砥石２の研磨面をロール１に接触させるようにし、カーブにならいながらロール軸1A方向に砥石２を相対移動すれば、簡単かつ効率的にムラのないクロス研磨目をロールに付与できるのである。
【００３６】
　なお、図４（ａ）、図４（ｂ）は、カーブ付きロールにクロス研磨目を付与する場合における砥石２とロール１との接触状態を示すものであり、図１（ａ）〜図１（ｃ）と同じものについては同じ符号を付し、説明を省略する。図４（ｂ）は、図４（ａ）のＢ’−Ｂ’部分断面図である。
【００３７】
　クロス研磨目をフラットロールに付与する場合と、カーブ付きロールに付与する場合とで異なるのは、砥石２をロール１の軸1A方向に移動させる際、前者では、ロール研磨機に取り付けた砥石２の軸2Aがロール１の法線1Nと平行になるように、砥石２の軸をロール１の軸1Aに対して直角に保持するようにしているが、後者では、ロール研磨機に取り付けた砥石２の軸2Aがロールカーブに応じたロール１の法線1Nと平行となるように、砥石２の軸2Aとロール１の軸1Aとのなす角度を変化させていることである。
【００３８】
ところで、本発明者らは、上述した本発明のロール１の研磨方法によりクロス研磨目をロール１の周面に付与した場合には、砥石２の移動方向2C前方の接触面3Lで付与された研磨目の深さが砥石２の移動方向2C後方の接触面3Rで付与された研磨目より浅くなることに気がついた。この原因は、砥石２とロール１との接触面3L、3Rでの面圧がほぼ等しく、砥石２の移動方向2Cの前方における接触面3Lで付与された研磨目が後方の接触面3Rで研磨されるためである。
【００３９】
　なお、接触面3L、3Rでの面圧がほぼ等しくなるのは、本発明では砥石２のオフセット量Ｘを０を超え砥石２の外径の1/2 未満とし、砥石２とロール１との接触域をロール軸1A方向に等分する線2Dの両側の砥石２の研磨面をロール１に接触させるのに、ロール研磨機において、砥石２の軸2Aをロール１の法線1Nに一致させた後、砥石２のオフセット量Ｘを０を超え砥石２の外径の1/2 未満として砥石２の研磨面をロール１に接触させるからで、図１（ａ）〜図１（ｃ）に示すフラットロールにクロス研磨目を付与する場合、図４（ａ）、図４（ｂ）に示すカーブ付きロールにクロス研磨目を付与する場合、どちらの場合においても砥石２の研磨面とロール１の周面とがほぼ平行となるからである。
【００４０】
　そこで、本発明のロール１の研磨方法においては、図５に示すように、砥石２の移動方向2Cの前方における接触面3Lの面圧が砥石２の移動方向2Cの後方における接触面3Rの面圧より高くなるように、砥石２の軸2Aを移動方向2Cに向けてロール１の法線1Nに対して角αだけ傾斜させて、前方の接触面3Lで付与した研磨目の、後方の接触面3Rで研磨されて浅くなった後での深さと、後方の接触面3Rで付与した研磨目の深さをほぼ等しくすることが好ましい。この理由は、一方側に傾斜した研磨目と他方側に傾斜した研磨目の深さがほぼ等しいクロス研磨目をロール周面に付与した場合、深さの異なるクロス研磨目をロール周面に付与したロールに比較して、研磨目が長寿命であり、圧延長さを長くしても光沢向上効果が維持できることが実験結果からわかったからである。
【００４１】
　図５は、砥石の軸2Aを傾斜した場合の研磨状態を示す部分断面図であり、図２のＣ−Ｃ断面もしくは図４（ａ）において砥石２の軸2Aを通り、ロール１の軸1Aに平行で、かつ紙面に垂直な断面で見た場合の状態である。但し、図２、図４（ａ）では、砥石２の軸2Aを図示せず、砥石２の軸2Aに代わりに砥石２の研磨面の中心Ｏを示してある。砥石軸2AはこのＯを通る。
【００４２】
　ロール法線1Nに対する砥石の軸2Aの傾斜角度αは、砥石２が弾性変形により両側の接触面3L、3Rにおいて接触維持できる範囲で、かつ砥石２の移動方向2Cの前方における接触面3Lで付与された研磨目の、後方の接触面3Rで研磨された後での深さと、後方の接触面3Rで付与された研磨目の深さとがほぼ等しくなるようにすればよい。傾斜角度αは、圧延ロール１の材質、砥石の粒度や砥石の材質等によって決めることができ、0.01〜0.5 °にすることができる。
【００４３】
　これらの図においては、砥石２の移動方向2Cを左方向としているが、反対の右方向としてもよく、この場合には砥石２の移動方向の前方における接触面が3Rとなり、砥石２の移動方向の後方における接触面が3Lとなる。またこれらの図では、砥石２を2Cの方向に移動するとしているが、ロール１を2Cと反対方向に移動してもよい。
【００４４】
　さて、本発明のロールの研磨方法では、砥石２のオフセット量Ｘの上限を砥石２の内径の1/2 未満とするのが好ましい。この理由は、砥石２のオフセット量Ｘの上限を砥石２の内径の1/2 以上、外径の1/2 未満とした場合には、図６（ａ）、図６（ｂ）に示すように、砥石２の内径の1/2 以上、オフセット量Ｘまでの範囲の砥石２の研磨面がロール１と接触せず、砥石２の研磨面での摩耗が不均一となりやすいため、研磨面積が広い大径ロールの研磨では、所定研磨面積毎に砥石２のツルーイング（図６（ｂ）の様に変形してしまった砥石面をフラットに加工すること）や、ドレッシング（目立て）が必要となり、研磨作業能率が低下したり、研磨コストが高くなるからである。
【００４５】
　また、本発明の研磨方法では、砥石２の外周速度とロール１の外周速度との関係が重要であり、砥石２の外周速度をロール１の外周速度の３倍以上とすることが好ましい。この理由は、砥石２とロール１との接触面において、例えば砥石２の外周速度ベクトルの円周方向に対する角度が10°となるようにオフセット量を設定した場合を例にとるが、砥石２の外周速度をロール１の外周速度の３倍未満とすると、図７からわかる通り、クロス研磨目の一方の傾斜角度が15°より大きくなって、目標の研磨角度から50％も異なってしまうことから、金属板の光沢が目標どおりにならない場合があるからである。外周速度ベクトルの円周方向に対する角度が変わった場合でも、３倍以上とすると金属板の光沢が良好になるクロス研磨目が得られる。
【００４６】
また、本発明のロール１の研磨方法では、砥石２の内周側における砥粒の粒度を外周側における砥粒の粒度よりも大きくするのが好ましい。この理由は、次のとおりである。
【００４７】
　本発明の好ましい研磨方法において、研磨時に、砥石２の移動方向2Cの前方における接触面3Lの面圧が砥石２の移動方向2Cの後方における接触面3Rの面圧より高くなるように、砥石２の軸2Aを移動方向に向けて傾斜させた場合、研磨条件によっては、図８に示す状態となる。
【００４８】
　すなわち、砥石２の移動方向2Cの前方では、砥石２の内周側がロール１に接触せず、隙間4Lが生じ、砥石２の移動方向2Cの後方では、砥石２の外周側がロール１に接触せずに隙間4Rが生じるとともに、砥石２の移動方向2Cの前方における接触面3L内の外周側がロール１に強く接触し、一方、砥石２の移動方向2Cの後方における接触面3Rでは、前方とは逆に砥石の内周側がロール１に強く接触する。また本発明の好ましい研磨方法では、砥石２の移動方向2Cの前方における接触面3Lの面圧が砥石２の移動方向2Cの後方における接触面3Rの面圧より高くなるようにしている。
【００４９】
　このため、砥石２の内周側と外周側における砥粒の粒度を同じにした場合には、接触面3Rで付与されるロール軸1A方向の単位長さ当りの溝の数が接触面3Lで付与される溝の数よりも少なくなっていた。 そして、砥石２の内周側における砥粒の粒度を外周側における砥粒の粒度よりも大きくし、砥石２の内周側における砥粒の平均的な径を外周側のそれより小さくした砥石でクロス研磨目をロールに付与したところ、砥石２の内周側で付与されるロール軸方向の単位長さ当りの溝の数と砥石２の外周面で付与される溝の数とを略同数にでき、このロールで圧延した結果、クロス研磨目の効果を一層持続できることがわかったからである。
【００５０】
　なお、砥石２の内周側と外周側における砥粒の粒度差は、砥石２の内周側と外周側との押しつけ圧差やロール材質等により、ロール軸1A方向の単位長さ当りにおける一方側に傾斜する研磨目の溝の数と他方側に傾斜する研磨目の溝の数とが略同数になるように定めればよい。
【００５１】
　ここで、本発明に用いる砥石２の砥粒の粒度を＃100 〜＃400 とするのが好ましい。
【００５２】
　この理由は、砥石２の砥粒の粒度が＃100 未満の場合、ロールに付与される研磨目が粗くなり、焼付や光沢ムラの原因となるからであり、一方、砥石２の砥粒の粒度が＃400 を超えた場合、金属板表面の平滑化効果が減少し、クロス研磨目の光沢向上効果が小さくなるからである。このため、本発明に用いる砥石２の砥粒の粒度を＃100 〜＃400 とするのが好ましい。
【００５３】
　なお、＃100 〜＃400 の砥粒の粒度とは、ダイヤモンドおよび立方晶窒化ほう素（CBN ともいう）砥粒の粒度の種類（JIS B4130 ）として規定する16/18 〜325/400 のうち、100/120 〜325/400 のことであり、この範囲を超える粒度は、粒径が小さすぎて、ロール表面に研磨目を付与するのに適さず、逆に下回る粒度は、粒径が大きすぎて、研磨目がまばらになりすぎ、金属板に十分に光沢が得られない場合がある。
【００５４】
本発明に用いる砥石２の砥粒の材質も、一般に用いられているダイヤモンドまたはCBN とすることができ、鋼系ロールにクロス研磨目を付与する場合には、CBN を用いると、ダイヤモンドと鋼系ロールの様に焼付かなくなるためよい。また、砥粒を保持し、砥粒層部を形成する結合剤としては、レジン、ビトリファイドとすることができ、砥粒のコンセントレーションとしては、50〜200 の範囲とすることができ、特に、砥粒のコンセントレーションを75または100 とすると、ロール表面に深さの均一な研磨目を付与出来るためよい。
【００５５】
次いで、上記本発明の研磨方法でクロス研磨目を付与したロールについて説明する。
【００５６】
　　本発明の研磨方法でロール周面に付与したクロス研磨目は、研磨ムラのない均一なものであるので、以下の理由によって、蛇行することなくステンレス鋼板を圧延でき、光沢ムラのない高光沢のステンレス鋼板を得ることができると考えられる。
【００５７】
　　(1)クロス研磨目がロールバイト内で圧延長手方向に対して互いに反対向きに傾斜しているので、ステンレス鋼板に作用するスラスト力を相殺でき、ステンレス鋼板を蛇行させずに安定して圧延できる。(2)クロス研磨目が圧延長手方向に対して傾斜しているので、研磨目がロール円周方向に対してほぼ平行につけられている場合や、ロール表面が鏡面の場合に比べ、研磨目とステンレス鋼板がロールバイト内で摩擦することで得られるステンレス鋼板表面の平滑化効果が大きく、ミクロ欠陥の発生を抑制できるので、高光沢ステンレス鋼板を得ることができる。(3)研磨ムラのない均一なクロス研磨目を付与されたロールで圧延を施すので、光沢ムラのないステンレス鋼板を得ることができる。
【実施例】
【００５８】
　以下、実施例により本発明について具体的に説明する。
【００５９】
　実施例１〜実施例３ではフラットロールにクロス研磨目を付与し、冷間タンデム圧延機の第１〜第５スタンド又は12段クラスタ型圧延機の圧延スタンドに組み込んだ場合とし、実施例４では、カーブ付きロールを冷間タンデム圧延機の第１〜第５スタンドに組み込むとともに、第１から第５スタンドにかけてそのカーブを順に半径あたり200 、200 、100 、100 、50μm の半振幅（位相０〜π）サインカーブとし、該カーブ付きロールにクロス研磨目を付与した場合である。
〔実施例１〕
　セミハイス製の直径が600mm の第１〜第５スタンドに組み込む圧延用のロールを表１に示す研磨条件で研磨後、上下１対として５スタンドからなる冷間タンデム圧延機に組み込んで、熱間圧延・焼鈍・酸洗後の素材厚4.0mm のSUS 430 フェライト系ステンレス鋼板に圧延を施し、厚み1.5mm とした。冷間タンデム圧延機にロールを組み込んでからの延べ圧延長さを記憶するとともに、得られた鋼板にさらに焼鈍・酸洗・調質圧延を施して、上記延べ圧延長さにおける鋼板の光沢度（GS 20 °）を測定した。
【００６０】
　表１に研磨条件および研磨目の傾斜角度、研磨後のロール粗度Ra（JIS B 0601の算術平均粗さ：以下、単に粗さと称する。）、研磨後のロールの研磨ムラの有無、圧延時蛇行の有無、延べ圧延長さ並びにこの延べ圧延長さにおける鋼板の光沢度（GS 20 °）を合わせて示した。
【００６１】
　なお、ロールの研磨目の傾斜角度θ+ 、θ- は、図３で示すように左斜め下から右斜め上に向かうように傾いている場合をθ+、右斜め下から左斜め上に向かうように傾いている場合をθ- とし、円周方向となす角度である。以下の実施例でも同じとした。ロール粗さはロールの軸方向に測定した。冷間タンデム圧延機では、圧延速度を200mpmとし、20cSt （40℃）の鉱物系圧延油を５％のエマルジョン状態で供給しつつ圧延を行った。
【００６２】
　発明例A01 〜A08 では、中空円盤状の砥石として、CBN ホイール（JIS B 4131の形状6A2 ）を用い、この砥石を回転させつつ回転させたロールに接触させてロールを研磨する際に、砥石のオフセット量を０を超え砥石の外径の1/2 未満とし、砥石をロールの円周を含む面で等分した場合、砥石とロールの接触面がその等分線の両側に存在するよう砥石をロールに接触させ、ロールの軸方向に１回（片道）移動させてクロス研磨目をロール周面に付与した。
【００６３】
　比較例A09 では、砥石のオフセット量を０とし、その他の条件は発明例A01 と同じとして、円周方向にほぼ平行な研磨目を付与した。従来例A10では、ラッピングフイルムを用い、ラッピングフイルムをロールの軸方向に５Hzで振動させてクロス研磨目を付与した。従来例A11では、平型砥石を用い、発明例よりロールの外周速度を遅くしかつ、砥石の移動速度を大きくしてスパイラル研磨目を付与した。従来例A12では、中空円盤状の砥石の一端を接触させ、実施例A01 と同じ粒度および形状の砥石を用いて一方にのみ傾斜した研磨目を付与した。
【００６４】
　総合評価は次のようにして行った。
【００６５】
　ロールの研磨ムラおよび圧延時蛇行が発生せず、かつツルーイング及びドレッシングなしで10本のロールにクロス研磨目を付与できるとともに、鋼板の光沢度（GS 20 °）が圧延長さ10kmで880 以上の場合には○、ツルーイング及びドレッシングなしで10本のロールにクロス研磨目を付与できるとともに、鋼板の光沢度（GS 20 °）が圧延長さ10km超えで880 以上の場合には◎とし、△はロールの研磨ムラおよび圧延時蛇行が発生せず、かつ光沢度が圧延長さ10kmで880 以上であるがドレッシング回数がロール一本毎の場合、もしくは鋼板の光沢度（GS 20 °）が圧延長さ10kmで850 以上、880 未満の場合とした。×は光沢度が850 未満となった場合か、ロールの研磨ムラもしくは圧延時蛇行のどちらかが発生した場合とした。
【００６６】
【表１】
2004106060.tif 000003
【００６７】
　この結果から、発明例A01 〜A08 では、ロールの研磨ムラおよび圧延時蛇行が発生せず、鋼板の光沢度を比較例A09 より良好にできていることがわかる。
【００６８】
　発明例A01 〜A08 のうち、砥石の移動方向の前方における接触面の面圧が砥石の移動方向の後方における接触面の面圧より高くなるように、砥石の軸を移動方向に向けてロールの法線に対し傾斜させた発明例A02 では、発明例A01 より研磨目の寿命が長く、クロス研磨目の光沢向上効果を維持できている。
【００６９】
　また、砥石のオフセット量を砥石の内径の1/2 以上とした発明例A03 では、研磨面に不均一摩耗が生じるため、１本のロールにクロス研磨目を付与する毎に砥石をツルーイング及びドレッシングする必要があったが、砥石のオフセット量を砥石の内径の1/2 未満とした発明例では、10本のロールにクロス研磨目を付与するまで砥石のドレッシングが不要で研磨コストを発明例A03 より低減できた。また、砥石の外周速度をロールの外周速度の３倍以上とし、その他の条件を発明例A04 と同じとした発明例A01 では、発明例A04 よりも鋼板の光沢度が高い。また、内周側の砥粒の粒度を外周の砥粒の粒度より大きくし、かつ砥石の軸を移動方向に向けてロールの法線に対し傾斜させた発明例A05 では、発明例A02 より延べ圧延長さが長くなっても鋼板の光沢度は良好に保たれている。すなわち、研磨目の寿命が長く、一段とクロス研磨目の光沢度向上効果を維持できている。
【００７０】
　また、砥石の砥粒の粒度を#100 〜#400とした発明例A01 、A06 、A07 では、粒度がその範囲を外れその他の条件を同じとした発明例A08 の場合より鋼板の光沢度が良好である。そして、発明例により得られた鋼板には光沢ムラが発生していなかった。
【００７１】
　これに対して、ラッピングフイルムを用い、ラッピングフイルムをロールの軸方向に振動させてクロス研磨目を付与した従来例A10 、および平型砥石を用い、スパイラル研磨目を付与した従来例A11 では、ロールに研磨ムラが発生し、そして鋼板にも光沢ムラが生じて製品は格落ちとなった。また、中空円盤状の砥石の一端を接触させ、一方にのみ傾斜した研磨目を付与した従来例A12 では、圧延時に蛇行が発生して圧延を中止せざるを得なかった。
〔実施例２〕
　冷間ダイス鋼製の直径が80mmの圧延用のロールを表２に示す研磨条件で研磨後、上下１対として12段クラスタ型圧延機に組み込み、熱間圧延・焼鈍・酸洗後の素材厚3.0mm のSUS 304 オーステナイト系ステンレス鋼板に圧延を施して厚み0.25mmにした。
【００７２】
　12段クラスタ型圧延機にロールを組み込んでからの延べ圧延長さを記憶するとともに、得られた鋼板にさらに同一条件で焼鈍・酸洗・調質圧延・バフ研磨１パスを施した後、上記延べ圧延長さにおける鋼板の光沢度（GS 20 °）を測定した。
【００７３】
　表２に研磨条件および研磨目の傾斜角度、研磨後のロール粗さ、研磨後のロールの研磨ムラの有無、圧延時蛇行の有無、延べ圧延長さ並びにこの延べ圧延長さにおける鋼板の光沢度（GS 20 °）を合わせて示した。
【００７４】
　なお、ロール粗さはロールの軸方向に測定した。12段クラスタ型圧延機では、圧延速度を200m/ 分とし、粘度３cSt （40℃）の鉱物油をニートで供給しつつ９パスで圧延を行った。発明例B01 〜B08 では、中空円盤状の砥石として、CBN ホイール（JIS B 4131の形状6A2 ）を用い、この砥石を回転させつつ回転させたロールに接触させてロールを研磨する際に、砥石のオフセット量を０を超え砥石の外径の1/2 未満とし、砥石をロールの円周を含む面で等分した場合、砥石とロールの接触面がその等分線の両側に存在するよう砥石をロールに接触させ、ロールの軸方向に１回移動させてクロス研磨目を付与した。
【００７５】
　比較例B09 では、砥石のオフセット量を０とし、その他の条件は発明例B01 と同じとして、円周方向にほぼ平行な研磨目を付与した。従来例A10では、ラッピングフイルムを用い、ラッピングフイルムをロールの軸方向に8.5Hz で振動させてクロス研磨目を付与した。従来例B11では、平型砥石を用い、発明例よりロールの外周速度を遅くしかつ、砥石の移動速度を大きくしてスパイラル研磨目を付与した。従来例A12では、中空円盤状砥石の一端を接触させ、実施例A01 と同じ粒度および形状の砥石を用いて一方にのみ傾斜した研磨目を付与した。
【００７６】
　総合評価は次のようにして行った。
【００７７】
　ロールの研磨ムラおよび圧延時蛇行が発生せず、かつ鋼板の光沢度（GS 20 °）が圧延長さ10kmで表850 、裏919 以上の場合には○、鋼板の光沢度（GS 20 °）が圧延長さ10km超えで表850 、裏919 以上の場合には◎とし、△はロールの研磨ムラおよび圧延時蛇行が発生せず、かつ鋼板の光沢度（GS 20 °）が圧延長さ10kmで（表800 / 裏869 ）以上、（表850/裏919 ）未満の場合とした。×は鋼鈑の光沢度が（表800 / 裏869 ）未満の場合か、ロールの研磨ムラもしくは圧延時蛇行のどちらかが発生した場合とした。
【００７８】
【表２】
2004106060.tif 000004
【００７９】
　この結果から、発明例B01 〜B08 では、ロールの研磨ムラおよび圧延時蛇行が発生せず、鋼板の光沢度を比較例B09 より良好にできていることがわかる。
【００８０】
　発明例B01 〜B08 のうち、砥石の移動方向の前方における接触面の面圧が砥石の移動方向の後方における接触面の面圧より高くなるように、砥石の軸を移動方向に向けてロールの法線に対し傾斜させた発明例B02 では、発明例B01 より延べ圧延長さが長くなっても鋼板の光沢度は良好に保たれている。すなわち、研磨目の寿命が長く、クロス研磨目の光沢向上効果を維持できている。
【００８１】
　また、砥石のオフセット量を砥石の内径の1/2 以上とした発明例B03 では、２本のロールにクロス研磨目を付与しても砥石の研磨面に顕著な不均一摩耗が生じることもなく、砥石をドレッシングする必要がなっかたので、砥石のオフセット量を砥石の内径の1/2 未満とした発明例と研磨コストの相違はなかった。
【００８２】
　また、砥石の外周速度をロールの外周速度の３倍以上としその他の条件を発明例B04 と同じとした発明例B01では、発明例B04 よりも鋼板の光沢度が高い。また、内周側の砥粒の粒度を外周側の砥粒の粒度より大きくし、かつ砥石の軸を移動方向に向けてロールの法線に対し傾斜させた発明例B05 では、発明例B02 より研磨目の寿命が長く、一段とクロス研磨目の光沢度向上効果を維持できている。
【００８３】
　また、砥石の砥粒の粒度を#100 〜#400とした発明例B01 、B06 、B07 では、粒度がその範囲を外れ、その他の条件を同じとした発明例B08 の場合より鋼板の光沢度が良好である。そして、発明例で得られた鋼板には光沢ムラが発生していなかった。
【００８４】
　これに対して、ラッピングフイルムを用い、ラッピングフイルムをロールの軸方向に振動させてクロス研磨目を付与した従来例B10 、および平型砥石を用い、スパイラル研磨目を付与した従来例B11 では、ロールに研磨ムラが発生し、そして鋼板にも光沢ムラが生じて製品は格落ちとなった。また、中空円盤状の砥石の一端を接触させ、一方にのみ傾斜した研磨目を付与した従来例B12 では、圧延時に蛇行が発生して圧延を中止せざるを得なかった。
〔実施例３〕
　実施例１と同じ材質および寸法の、セミハイス製の直径が600mm である第１〜第５スタンドに組み込む圧延用のロールを表３に示す研磨条件で研磨し、上下１対として５スタンドからなる冷間タンデム圧延機に組み込んで、熱間圧延・焼鈍・酸洗後の素材厚2.0mm のSUS 430 フェライト系ステンレス鋼に圧延を施し、厚み0.7mm とした。
【００８５】
　冷間タンデム圧延機にロールを組み込んでからの延べ圧延長さを記憶するとともに、得られた鋼板にさらに焼鈍・酸洗・調質圧延を施して、上記延べ圧延長さにおける鋼板の光沢度（GS  20°）を測定した。表３に研磨条件および研磨目の傾斜角度、研磨後のロール粗さ、研磨後のロールの研磨ムラの有無、圧延時蛇行の有無、延べ圧延長さ並びにこの延べ圧延長さにおける鋼板の光沢度（GS  20°）を合わせて示した。
【００８６】
　なお、ロール粗さはロールの軸方向に測定した。冷間タンデム圧延機では、圧延速度を400mpmとし、20cSt （40℃）の鉱物系圧延油を５％のエマルジョン状態で供給しつつ圧延を行った。
【００８７】
　発明例C01 〜C06 では、中空円盤状の砥石として、CBN ホイール（JISB4131の形状6A2 ）を用い、この砥石を回転させつつ回転させたロールに接触させてロールを研磨する際に、砥石のオフセット量を０を超え砥石の外径の1/2 未満とし、かつ砥石２をロール１の円周を含む面でロール軸1A方向に等分した場合、砥石とロールの接触面がその両側に存在するよう砥石２をロールに接触させ、ロールの軸方向に１回（片道）移動させてロール周面にクロス研磨目を付与した。そのとき、ロールの研磨目の傾斜角度とオフセット量を表のとおりの範囲で変えた。
【００８８】
　比較例C11 では、砥石のオフセット量を０とし、その他の条件は発明例C01 と同じとして、円周方向にほぼ平行な研磨目を付与した。従来例C12 としては、円柱円盤状砥石を用い、回転させながらその円周側面をロールの周面に押し当ててロールの円周方向にほぼ平行な研磨目を付与した。
【００８９】
　総合評価は次のようにして行った。
【００９０】
　ロールの研磨ムラおよび圧延時蛇行が発生せず、かつツルーイング及びドレッシングなしで10本のロールにクロス研磨目を付与できるとともに、鋼板の光沢度（GS 20 °）が圧延長さ20kmで900 以上の場合に○、鋼板の光沢度（GS 20 °）が圧延長さ20km超えで950 以上の場合に◎とし、△はロールの研磨ムラおよび圧延時蛇行が発生せず、かつ光沢度が圧延長さ20kmで900 以上であるがツルーイング及びドレッシング回数がロール一本毎の場合、もしくは鋼板の光沢度（GS 20 °）が圧延長さ20kmで800 以上、900 未満の場合とした。×は光沢度が800 未満となった場合か、ロールの研磨ムラもしくは圧延時蛇行のどちらかが発生した場合とした。
【００９１】
【表３】
2004106060.tif 000005
【００９２】
　この結果から、発明例C01 〜C06 では、ロールの研磨ムラおよび圧延時蛇行が発生せず、鋼板の光沢度が比較例C11 および従来例C12 より良好であることがわかる。
【００９３】
　更に、発明例C02 〜C04 及びC06 のように、全ての研磨目の傾斜角度が５°〜85°の範囲に入っていると、その範囲を一部外れた研磨目を有する発明例C01 、C05 よりも更に鋼板の光沢度が良好である。
【００９４】
　また、砥石のオフセット量を砥石の内径の1/2 以上とした発明例C05 では研磨面に不均一摩耗が生じるため、１本のロールにクロス研磨目を付与する毎に砥石をドレッシングする必要があったが、砥石のオフセット量を砥石の内径の1/2 未満とした発明例C01 〜C04 及びC06 では、10本のロールにクロス研磨目を付与するまで砥石のドレッシングが不要で砥石のオフセット量を砥石の内径の1/2 以上とした発明例C05 より研磨コストを低減できた。
〔実施例４〕
　　セミハイス製の直径600 mmの、第１から第５スタンドにかけて組み込むロールを上流から順にそのカーブを順に半径あたり200 、200 、100 、100 、50μm の半振幅（位相０〜π）サインカーブとし、表４に示す研磨条件で研磨後、上下１対として該カーブ付きロール（胴長中央の直径が600 mm）を冷間タンデム圧延機の各スタンドに組み込んで、その他の条件は前記実施例３と同じとして圧延を行い、冷間タンデム圧延機にロールを組み込んでからの延べ圧延長さを記憶するとともに、得られた鋼板にさらに焼鈍・酸洗・調質圧延を施して上記延べ圧延長さにおける鋼板の光沢度（GS 20 °）を測定した。
【００９５】
　　表４に研磨条件およびロールにおける研磨目の傾斜角度、同研磨後のロール粗さ、同研磨後のロールの研磨ムラの有無、圧延時蛇行の有無、延べ圧延長さ並びにこの延べ圧延長さにおける鋼板の光沢度（GS  20°）を合わせて示した。なお、ロール粗さはロールの軸方向に測定した。冷間タンデム圧延機では、圧延速度を200mpmとし、20cSt （40℃）の鉱物系圧延油を５％のエマルジョン状態で供給しつつ圧延を行った。
【００９６】
　発明例D01 〜D08 の第１〜第５スタンドに組み込むロールは、中空円盤状の砥石としてCBN ホイール（JISB4131の形状6A2 ）を用い、粗研磨により上記カーブを形成し、次いで、クロス研磨目を付与するにあたり、図４（ａ）、図４（ｂ）に示すように、研磨機（図示しない）に取り付けた砥石２の軸がロールカーブに応じたロール１の法線1Nと平行になるように、砥石２の軸とロール１の軸とのなす角度を変化させるとともに、砥石２のオフセット量を０を超え砥石２の外径の1/2 未満とし、砥石２をロール１の円周を含む面でロール軸1A方向に等分した場合、接触面がその両側に存在するよう砥石２をロール１に接触させ、ロール１の軸方向に１回移動させた。
【００９７】
　比較例D11 では、第１〜第５スタンドに組み込むロールに、砥石のオフセット量を０とし、その他の条件は発明例D01 と同じとして、円周方向にほぼ平行な研磨目をロール周面に付与した。従来例D12 としては、第１〜第５スタンドに組み込むロールに、円柱円盤状砥石を用い、回転させながらその円周側面をロールの周面に押し当ててロールの円周方向にほぼ平行な研磨目をロール周面に付与した。
【００９８】
　総合評価は実施例１と同じにした。
【００９９】
【表４】
2004106060.tif 000006
【０１００】
　この結果から、発明例D01 〜D08 では、第１〜第５スタンドのカーブ付きロールにも実施例１の発明例A01 〜A08 とほぼ同じ傾斜角度およびロール粗さを有するクロス研磨目が付与でき、研磨ムラも発生しないことがわかった。
【０１０１】
　また、発明例D01 〜D08 では、鋼板の光沢度が比較例D11 および従来例D12 より良好であり、また光沢ムラも蛇行も発生していない。発明例D1〜D08 の結果が得られた理由は、上述した実施例１のA01 〜A08 における理由と同じであるので説明を省略する。
【図面の簡単な説明】
【０１０２】
【図１】本発明のロールの研磨方法を説明する図であり、図１（ａ）は砥石とフラットロールとの接触状態を示す部分平面図、図１（ｂ）は図１（ａ）のＢ−Ｂ部分断面図、図１（ｃ）図１（ａ）のＡ−Ａ断面図である。
【図２】砥石とロールとの接触面における砥石の周速度ベクトルの方向を示す平面図である。
【図３】本発明のロールの研磨方法で付与したクロス研磨目の傾斜角度を示すロールの表面の概略展開図である。
【図４】図４（ａ）は本発明のロールの研磨方法における砥石とカーブ付きロールとの接触状態を示す平面図、図４（ｂ）は図４（ａ）のＢ’−Ｂ’部分断面図である。
【図５】砥石の軸2Aを傾斜した研磨状態を示す部分断面図である。
【図６】図６（ａ）は砥石２のオフセット量Ｘを砥石２の内径の1/2 以上、外径の1/2 未満とした場合での砥石の研磨面とロールとの接触状態を示す概略平面図、図６（ｂ）はその接触状態で使用した後の砥石の摩耗状態を示す正面図である。
【図７】砥石の外周速度／ロール外周速度がクロス研磨目の傾斜角度に及ぼす影響を示すグラフである。
【図８】本発明の研磨方法において、砥石の軸の傾斜角度をやや大きくした場合の砥石の研磨面とロールとの接触状態を示す部分断面図である。
【図９】従来例の研磨方法を説明する図であり、図９（ａ）は砥石の研磨面とロールとの接触点を示す部分断面図、図９（ｂ）は同じく砥石の研磨面とロールとの接触点を示す概略平面図である。
【図１０】従来例の研磨方法で付与したロール研磨目の傾斜を示すロール表面の概略展開図である。
【符号の説明】
【０１０３】
　１  圧延用ロール（ロール）
　1A  ロールの軸（ロール軸）
1B  ロールの回転方向
1N  ロールの法線
２  中空円盤状の砥石（砥石）
2A  砥石の軸（砥石軸）
　2B  砥石の回転方向
　2C  砥石の移動方向
　Ｏ　砥石の研磨面の中心
　2D  砥石の研磨面の中心を通り、ロールの円周を含む仮想的な面で砥石を等分
する線
3L、3R　砥石の研磨面とロールとの接触面
4L、4R　砥石とロール間の隙間
　Ｘ　オフセット量
　θ1 、θ2   砥石とロールとの接触面における砥石の外周速度ベクトルおよび
内周速度ベクトルのロール円周方向となす角度
　θ+ 、θ- 　クロス研磨目の一方の傾斜角度および他方の傾斜角度
【図１】
2004106060.tif 000007
【図２】
2004106060.tif 000008
【図３】
2004106060.tif 000009
【図４】
2004106060.tif 000010
【図５】
2004106060.tif 000011
【図６】
2004106060.tif 000012
【図７】
2004106060.tif 000013
【図８】
2004106060.tif 000014
【図９】
2004106060.tif 000015
【図１０】
2004106060.tif 000016